(57)【要約】【課題】ベルトの厚みが薄く、高負荷環境での走行においても、耐久性と省燃費性とを両立できる伝動用Ｖベルトを提供する。【解決手段】伝動用Ｖベルト１は、芯体４ａと、この芯体４ａの少なくとも一部が埋設された接着ゴム層４と、この接着ゴム層を介して積層された伸張ゴム層３及び圧縮ゴム層５とを備えており、少なくとも内周面側にコグ（コグ山部１ａ及びコグ底部１ｂ）を有している。伸張ゴム層３及び圧縮ゴム層５にはそれぞれ補強布２，６が積層されている。前記伸張ゴム層３のゴム硬度は、圧縮ゴム層５のゴム硬度よりも小さく形成され、前記接着ゴム層４において、芯体よりも伸張ゴム層側のゴム硬度は、圧縮ゴム層側のゴム硬度よりも小さく形成されている。【選択図】図２
2018021664.tif 000002
【特許請求の範囲】
【請求項１】
芯体と、芯体の少なくとも一部が埋設された接着ゴム層と、この接着ゴム層を介して積層された伸張ゴム層及び圧縮ゴム層とを備えた伝動用Ｖベルトであって、
前記伸張ゴム層のゴム硬度が、圧縮ゴム層のゴム硬度よりも小さく、
前記接着ゴム層において、芯体よりも伸張ゴム層側のゴム硬度が、圧縮ゴム層側のゴム硬度よりも小さい伝動用Ｖベルト。
【請求項２】
厚みが６．５〜８．５ｍｍである請求項１記載の伝動用Ｖベルト。
【請求項３】
前記接着ゴム層のゴム硬度が７４〜８５°の範囲であり、前記接着ゴム層において、伸張ゴム層側と圧縮ゴム層側とのゴム硬度の差が２〜１２°である請求項１又は２記載の伝動用Ｖベルト。
【請求項４】
前記接着ゴム層が、複数のゴム層で形成され、伸張ゴム層と接する第１の接着ゴム層のゴム硬度が７４〜８２°であり、圧縮ゴム層と接する第２の接着ゴム層のゴム硬度が７７〜８５°であり、第１の接着ゴム層と第２の接着ゴム層とのゴム硬度の差が２〜１０°である請求項１〜３のいずれかに記載の伝動用Ｖベルト。
【請求項５】
前記伸張ゴム層のゴム硬度が８３〜８９°の範囲であり、
前記圧縮ゴム層のゴム硬度が８９〜９５°の範囲であり、両者のゴム硬度の差が３〜１０°である請求項１〜４のいずれかに記載の伝動用Ｖベルト。
【請求項６】
少なくとも内周面側にコグを有する請求項１〜５のいずれかに記載の伝動用Ｖベルト。
【請求項７】
前記伸張ゴム層及び圧縮ゴム層の少なくとも一方に積層された補強布層を備え、各ゴム層の両側面が露出している請求項１〜６のいずれかに記載の伝動用Ｖベルト。
【請求項８】
前記伸張ゴム層及び圧縮ゴム層が、クロロプレンゴム１００質量部に対して、カーボンブラック２５〜６０質量部、短繊維１５〜３０質量部、金属酸化物加硫剤１〜２０質量部、及びビスマレイミド類２〜５質量部を含むゴム組成物でそれぞれ形成され、カーボンブラック、ビスマレイミド類及び短繊維から選択された少なくとも一種の成分が、伸張ゴム層よりも圧縮ゴム層に多くの割合で含まれている請求項１〜７のいずれかに記載の伝動用Ｖベルト。
【請求項９】
前記接着ゴム層が、クロロプレンゴム１００質量部に対して、カーボンブラック２５〜５０質量部、シリカ１０〜３０質量部、金属酸化物加硫剤１〜２０質量部及びビスマレイミド類０．５〜５質量部を含むゴム組成物で形成され、カーボンブラック、シリカ及びビスマレイミド類から選択された少なくとも一種の成分が、圧縮ゴム層側よりも伸張ゴム層側に少ない割合で含まれている請求項１〜８のいずれかに記載の伝動用Ｖベルト。
【請求項１０】
変速ベルトである請求項１〜９のいずれかに記載の伝動用Ｖベルト。
【発明の詳細な説明】
【技術分野】
【０００１】
本発明は、摩擦伝動により動力を伝達するのに有用な伝動用Ｖベルトに関する。
【背景技術】
【０００２】
摩擦伝動により動力を伝達するＶベルトには、摩擦伝動面が露出したゴム層であるローエッジ（Raw-Edge）タイプ（ローエッジＶベルト）と、摩擦伝動面（Ｖ字状側面）がカバー布で覆われたラップド（Wrapped）タイプ（ラップドＶベルト）とがあり、摩擦伝動面の表面性状（ゴム層とカバー布との摩擦係数）の違いから用途に応じて使い分けられている。また、ローエッジタイプのベルトには、ベルトの下面（内周面）のみ、又はベルトの下面（内周面）及び上面（外周面）の両方にコグを設けて屈曲性を改善したローエッジコグドＶベルトがある。
【０００３】
ローエッジＶベルトやローエッジコグドＶベルトは、主として、一般産業機械、農業機械の駆動、自動車エンジンでの補機駆動などに用いられる。また、他の用途として自動二輪車などのベルト式無段変速装置に用いられる変速ベルトと呼ばれるローエッジコグドＶベルトがある。
【０００４】
ベルト式無段変速装置３０は、図１に示すように、駆動プーリ３１と従動プーリ３２に伝動用Ｖベルト１０を巻き掛けて、変速比を無段階で変化させる装置である。各プーリ３１，３２は、軸方向への移動が規制又は固定された固定プーリ片３１ａ，３２ａと、軸方向に移動可能な可動プーリ片３１ｂ，３２ｂとを備えており、固定プーリ片３１ａ，３２ａの内周壁と可動プーリ片３１ｂ，３２ｂの内周壁とでＶ溝状の傾斜対向面を形成している。各プーリ３１，３２は、これらの固定プーリ片３１ａ，３２ａと可動プーリ片３１ｂ，３２ｂとで形成されるプーリ３１，３２のＶ溝の幅を連続的に変更できる構造を有している。前記伝動用Ｖベルト１０の幅方向の両端面は、各プーリ３１，３２のＶ溝状の傾斜対向面に対応して傾斜が合致するテーパ面で形成され、変更されたＶ溝の幅に応じて、Ｖ溝の対向面における任意の上下方向の位置に嵌まり込む。例えば、駆動プーリ３１のＶ溝の幅を狭く、従動プーリ３２のＶ溝の幅を広くすることにより、図１の（ａ）に示す状態から図１の（ｂ）に示す状態に変更すると、伝動用Ｖベルト１０は、駆動プーリ３１側ではＶ溝の上方へ、従動プーリ３２側ではＶ溝の下方へ移動し、各プーリ３１，３２への巻き掛け半径が連続的に変化して、変速比を無段階で変化できる。このような用途に用いる変速ベルトは、ベルトが大きく屈曲するとともに高負荷での過酷なレイアウトで用いられる。すなわち、駆動プーリと従動プーリとの二軸間の巻き掛け回転走行だけでなく、プーリ半径方向への移動、巻き掛け半径の連続的変化による繰り返される屈曲動作など、高負荷環境での過酷な動きに耐用すべく特異的な設計がなされている。
【０００５】
近年では、このようなＶベルト、特にはベルト式無段変速装置に用いられる変速ベルトにおいては、耐側圧性と省燃費性とを高度なレベルで両立させることが要求されているが、耐側圧性と省燃費性とは二律背反の関係にあるために大きな課題となっている。そのため、ベルトの形状や配合設計などの観点から、種々の技術が提案されてきた。
【０００６】
変速ベルトなどのＶベルトにおいて、耐久性や省燃費性の両立を担う重要な因子の１つは、プーリから受ける耐側圧性である。
【０００７】
耐久性に関しては、特に、特段に高い負荷が掛かる過酷なレイアウトで用いられるＶベルトでは、駆動プーリと従動プーリとの二軸間を回転走行する過程において、ベルト両側面とプーリＶ溝との間の生じる推力が極めて大きく、ベルト側面がプーリから大きな側圧を受けるため、耐側圧性が大きく影響する。すなわち、その側圧により座屈変形（ディッシング）が生じ、極度なディッシングが生じると伝達性能が低下する他、層間（例えば、圧縮ゴム層と接着ゴム層との間）剥離（又は亀裂）が生じやすく耐久性が低下する。
【０００８】
一方、省燃費性（伝達効率）に関しても、ベルト幅方向への剛性（耐側圧性）を高めることが、伝達効率を高める（伝達ロスを低減する）ことに繋がるため、耐側圧性が重要な因子となる。また、ベルト周方向への剛性を低める（屈曲性を高める）ことも、伝達効率を高める（屈曲ロスを低減する）ことに繋がる為、耐側圧性を維持できる程度に、屈曲性を確保することも重要な因子となる。
【０００９】
このような「耐久性と省燃費性との両立」が検討されてきた背景の中、コスト低減や更なる伝達効率の向上を図る目的で、「ベルトの厚みを薄くすること（コンパクト化）」も要求されるようになってきた。しかし、ベルト厚みを薄くすると、（ａ）耐側圧性が低下、すなわち側圧に対して変形（ディッシング）して力学的特性の差がある層の界面に応力が集中して、層間の界面剥離（亀裂）が生じるという問題、（ｂ）さらに、ベルト走行（加速、減速などの変速動作）における振動の影響を受け易く、その振動により界面剥離（亀裂）の発生が促進されるという問題が生じる。すなわち、「ベルトの厚みを薄くする（コンパクト化）」条件での「耐久性と省燃費性との両立」が、新たな課題となる。
【００１０】
従来から、耐側圧性を確保するために、圧縮ゴム層や伸張ゴム層には短繊維などの配合により補強した力学特性の大きいゴム組成物が用いられる。例えば、特開平１０−２３８５９６号公報（特許文献１）には、コードが埋設された接着ゴム層と、該接着ゴム層を介して積層された伸張ゴム層及び圧縮ゴム層と、前記伸張ゴム層及び圧縮ゴム層の少なくとも一方に積層された帆布層とを備え、両側面に上記各ゴム層が露出しかつ底面がコグ状に形成された伝動用Ｖベルトにおいて、伸張及び圧縮ゴム層の少なくとも一方のゴム硬度を９０〜９６°、接着ゴム層のゴム硬度を８３〜８９°の範囲に設定すること、伸張及び圧縮ゴム層にはアラミド短繊維をベルト幅方向に配向させて耐側圧性を向上させることが記載されている。この文献には、伸張及び圧縮ゴム層が、クロロプレンゴム１００重量部と、補強性充填剤４０〜６０重量部と、金属酸化物加硫剤１〜２０重量部と、ビスマレイミド２〜１０重量部と、前記アラミド短繊維とを含む短繊維入りゴムで形成され、接着ゴム層が、クロロプレンゴム１００重量部と、補強性充填剤３０〜５０重量部と、金属酸化物加硫剤１〜２０重量部と、シリカ５〜３０重量部と、ビスマレイミド２〜１０重量部とを含むゴムで形成されることも記載されている。
【００１１】
また、特開２００９−１５０５３８号公報（特許文献２）には、伸張ゴム層のゴム硬度が８５〜９２の範囲内であり、圧縮ゴム層のゴム硬度が９０〜９８の範囲内であり、圧縮ゴム層のゴム硬度は伸張ゴム層のゴム硬度よりも３〜１０以上高く設定されたコグドＶベルトが開示されている。このコグドＶベルトは、高負荷伝達であってもディッシングを抑え、かつ心線の埋設部でのベルトの上下間剥離や心線の飛び出しも起きず、さらにベルトの屈曲性も備えている。
【００１２】
しかし、厚みの薄いベルトで耐側圧性を確保するには、従来の厚みのベルトよりもさらに高硬度にする必要があるものの、厚みを薄くすると、以下の問題が生じる。
【００１３】
（ｃ）先行文献１の方法のように、伸張ゴム層及び圧縮ゴム層の両層、特に伸張ゴム層を高硬度にすると、屈曲性を損なうため、伸張ゴム層に亀裂（クラック）が生じやすい。さらに、伸張ゴム／圧縮ゴム層と接着ゴム層との力学的特性の差が大きいため、その界面での剥離も生じやすい。
【００１４】
（ｄ）先行文献２の方法では、圧縮ゴム層を高硬度にしても伸張ゴム層が低硬度であるため、プーリからの側圧に逆らうことなく弾性変形できるので屈曲性は確保できる。しかし、接着ゴム層については考慮されておらず、前述のベルト走行（加速、減速などの変速動作）によるベルト座屈変形や振動の影響により、心線と接着ゴム層との界面での剥離（心線を境に上側だけ剥がれる）が生じやすい。
【００１５】
特開昭６１−２９０２５５号公報（特許文献３）には、ゴムＶベルトの接着ゴム層の材料として、クロロプレンゴム１００質量部に対して金属酸化物加硫剤１〜２０質量部、シリカ５〜３０質量部、補強性充填剤１５〜５０質量部及びビスマレイミド２〜１０質量部を含むゴム組成物が開示されている。この文献の実施例では、クロロプレンゴム１００質量部に対してカーボンブラック３５質量部、シリカ２５質量部及びビスマレイミド２〜８質量部を含む接着ゴム組成物が調製され、接着ゴム層にビスマレイミドを配合することで架橋密度の増加効果によって弾性率が上昇し、圧縮永久歪みも小さく、耐疲労性に優れると記載されている。
【００１６】
しかし、この接着ゴム層でも、変速ベルトのような過酷な高負荷環境下では十分には耐用できず、ビスマレイミドの配合量を増やして過度に硬度を高くすると耐屈曲疲労性が低下する。
【先行技術文献】
【特許文献】
【００１７】
【特許文献１】特開平１０−２３８５９６号公報（特許請求の範囲、［０００８］［００４８］）
【特許文献２】特開２００９−１５０５３８号公報（特許請求の範囲、［００１１］、実施例）
【特許文献３】特開昭６１−２９０２５５号公報（特許請求の範囲、実施例）
【発明の概要】
【発明が解決しようとする課題】
【００１８】
従って、本発明の目的は、高負荷環境での走行において耐久性と省燃費性とを両立できる伝動用Ｖベルトを提供することにある。
【００１９】
本発明の他の目的は、ベルトの厚みが薄く（コンパクト化し）、座屈変形や振動の影響を受けやすい使用形態であっても、接着ゴム層に対する伸張ゴム層及び圧縮ゴム層の層間剥離や芯体（心線）の剥離、伸張ゴム層の亀裂（クラック）を抑制できる伝動用Ｖベルトを提供することにある。
【００２０】
本発明のさらに他の目的は、変速ベルトなどの高負荷環境での過酷な状況でも、伸張ゴム層の亀裂、芯体と接着ゴム層との界面剥離を長期間に亘り有効に抑制できる伝動用Ｖベルトを提供することにある。
【課題を解決するための手段】
【００２１】
本発明者らは、前記課題を達成するため鋭意検討した結果、圧縮ゴム層と伸張ゴム層とのゴム硬度の関係だけでなく、接着ゴム層と、圧縮ゴム層及び伸張ゴム層とのゴム硬度の関係がベルトの耐久性に大きく影響すること、特に、ベルトの厚みが薄くなると、接着ゴム層のゴム硬度の分布が、圧縮ゴム層及び伸張ゴム層との層間剥離、芯体（心線）との剥離に大きく影響していることを見いだし、本発明を完成した。
【００２２】
すなわち、本発明の伝動用Ｖベルト（伝動Ｖベルト）は、芯体と、芯体の少なくとも一部が埋設された接着ゴム層と、この接着ゴム層を介して積層された伸張ゴム層及び圧縮ゴム層とを備えている。
【００２３】
そして、前記伸張ゴム層のゴム硬度は、圧縮ゴム層のゴム硬度よりも小さく形成され、前記接着ゴム層において、芯体よりも伸張ゴム層側のゴム硬度は、圧縮ゴム層側のゴム硬度よりも小さく形成されている。上記接着ゴム層の硬度は、段階的又は連続的に調整してもよい。圧縮ゴム層に比べて伸張ゴム層を低硬度にすることに加えて、接着ゴム層において、圧縮ゴム層側（下層側）に比べて伸張ゴム層側（上層側）も低硬度とすることにより、伸張ゴム層の亀裂（クラック）が抑制できるとともに、芯体（又は心線）と接着ゴム層との界面での剥離（芯体又は心線を境にして上側（伸張ゴム層側）だけが剥離する現象）も抑制できる。さらに、芯体（又は心線）よりも上側又は外周側（接着ゴム層の上側層、伸張ゴム層側）のゴムに対して、芯体（又は心線）よりも下側又は内周側（接着ゴム層の下側層、圧縮ゴム層側）のゴムを高硬度とすることにより、耐側圧性を確保できる。そのため、変速ベルトなどの高負荷環境での過酷な状況での走行においても、耐久性と省燃費性とを両立でき、接着ゴム層に対する伸張ゴム層及び圧縮ゴム層の層間剥離や芯体（心線）の剥離、伸張ゴム層の亀裂（クラック）を抑制できる。特に、ベルトの厚みが薄く（コンパクト化し）ても、伸張ゴム層の亀裂、芯体と接着ゴム層との界面剥離を長期間に亘り有効に抑制できる。
【００２４】
このような伝動用Ｖベルトでは厚みを小さくしても、高負荷環境での過酷な状況での走行において耐久性と省燃費性とを両立できる。そのため、伝動用Ｖベルトの厚みは、例えば、６．５〜８．５ｍｍ程度であってもよい。接着ゴム層のゴム硬度は、例えば、７４〜８５°程度の範囲であり、接着ゴム層において、芯体よりも伸張ゴム層側と圧縮ゴム層側とのゴム硬度の差が２〜１２°程度であってもよい。例えば、接着ゴム層が、複数のゴム層で形成され、伸張ゴム層と接する第１の接着ゴム層のゴム硬度は７４〜８２°程度であってもよく、圧縮ゴム層と接する第２の接着ゴム層のゴム硬度は７７〜８５°程度であってもよく、第１の接着ゴム層と第２の接着ゴム層とのゴム硬度の差は２〜１０°程度であってもよい。
【００２５】
また、伸張ゴム層のゴム硬度は８３〜８９°程度の範囲であってもよく、圧縮ゴム層のゴム硬度は８９〜９５°程度の範囲であってもよく、両者のゴム硬度の差は３〜１０°程度であってもよい。
【００２６】
このようなゴム硬度の関係を有する伸張ゴム層及び圧縮ゴム層は、例えば、ゴム成分（クロロプレンゴムなど）１００質量部に対して、カーボンブラック２５〜６０質量部、短繊維１５〜３０質量部、加硫剤（金属酸化物加硫剤など）１〜２０質量部、及びビスマレイミド類２〜５質量部を含むゴム組成物でそれぞれ形成してもよく、カーボンブラック、ビスマレイミド類及び短繊維から選択された少なくとも一種の成分を、伸張ゴム層よりも圧縮ゴム層に多くの割合で含有することにより、ゴム硬度を調整してもよい。
【００２７】
接着ゴム層は、例えば、ゴム成分（クロロプレンゴムなど）１００質量部に対して、カーボンブラック２５〜５０質量部、シリカ１０〜３０質量部、加硫剤（金属酸化物加硫剤など）１〜２０質量部及びビスマレイミド類０．５〜５質量部を含むゴム組成物で形成してもよく、カーボンブラック、シリカ及びビスマレイミド類から選択された少なくとも一種の成分を、圧縮ゴム層側よりも伸張ゴム層側に少ない割合で含有することにより、ゴム硬度を調整してもよい。
【００２８】
前記伝動用Ｖベルトは、さらに、少なくとも内周面側にコグを有してもよい。さらには、伸張ゴム層（伸張ゴム層の上面）及び圧縮ゴム層（圧縮ゴム層の下面、圧縮ゴム層の内周面にコグが形成されている場合には、コグの下面）の少なくとも一方のゴム層（特に、双方のゴム層）には補強布層を積層してもよく、各ゴム層の両側面は露出していてもよい。
【００２９】
このような伝動用Ｖベルトは、変速ベルトなどとして有用である。
【００３０】
なお、本明細書において、各ゴム層のゴム硬度は、ＪＩＳ  Ｋ６３０１（加硫ゴム物理試験方法）に規定されているスプリング硬さ試験（Ａ形）に準じて測定された値Ｈｓ（ＪＩＳ  Ａ）を示し、単にゴム硬度と記載する場合がある。また、接着ゴム層のゴム硬度をＨ１、伸張ゴム層のゴム硬度をＨ２、圧縮ゴム層のゴム硬度をＨ３で示し、接着ゴム層のうち伸張ゴム層側のゴム硬度をＨ１２、接着ゴム層のうち圧縮ゴム層側のゴム硬度をＨ１３で示す場合がある。
【発明の効果】
【００３１】
本発明では、伸張ゴム層よりも圧縮ゴム層のゴム硬度を大きくするとともに、接着ゴム層において、伸張ゴム層側よりも圧縮ゴム層側のゴム硬度を大きくしているため、高負荷環境での走行においても耐久性と省燃費性とを両立できる。特に、ベルトの厚みが薄く（コンパクト化し）、座屈変形や振動の影響を受けやすい使用形態であっても、接着ゴム層に対する伸張ゴム層及び圧縮ゴム層の層間剥離や芯体（心線）の剥離、伸張ゴム層の亀裂（クラック）を抑制できる。さらに、変速ベルトなどの高負荷環境での過酷な状況でも、伸張ゴム層の亀裂、芯体と接着ゴム層との界面剥離を長期間に亘り有効に抑制できる。
【図面の簡単な説明】
【００３２】
【図１】図１は、ベルト式無段変速装置の変速機構を説明するための概略図である。
【図２】図２は、本発明の伝動用Ｖベルトの一例を示す概略斜視図である。
【図３】図３は、図２の伝動用Ｖベルトを示す概略断面図である。
【図４】図４は、実施例での伝達性能試験方法を説明するための概略図である。
【図５】図５は、実施例での耐久走行試験方法を説明するための概略図である。
【図６】図６は、実施例における伝動用Ｖベルトの伝達性能試験の結果を示すグラフである。
【図７】図７は、実施例における伝動用Ｖベルトの耐久走行試験の結果を示すグラフである。
【発明を実施するための形態】
【００３３】
［伝動用Ｖベルトの構造］
本発明の伝動用Ｖベルト（伝動Ｖベルト）は、芯体と、ベルトの長手方向に芯体の少なくとも一部を埋設した接着ゴム層と、この接着ゴム層の一方の面に形成された圧縮ゴム層と、前記接着ゴム層の他方の面に形成された伸張ゴム層とを備えている。
【００３４】
本発明の伝動用Ｖベルトとしては、例えば、Ｖベルト［ラップドＶベルト、ローエッジＶベルト、ローエッジコグドＶベルト（ローエッジＶベルトの内周側にコグが形成されたローエッジコグドＶベルト、ローエッジＶベルトの内周側及び外周側の双方にコグが形成されたローエッジダブルコグドＶベルト）］、Ｖリブドベルトなどが例示できる。これらのＶベルトのうち、プーリからの側圧を大きく受ける点から、伝動面がＶ字状に（又はＶ角度で）傾斜して形成されているＶベルト又はＶリブドベルトが好ましく、耐側圧性と省燃費性とを高度なレベルで両立させることが要求されるＶベルト、例えば、ベルト式無段変速装置に用いられるＶベルト（例えば、ローエッジコグドＶベルト）が特に好ましい。
【００３５】
図２は、本発明の伝動用Ｖベルトの一例（ローエッジコグドＶベルト）を示す概略斜視図であり、図３は、図２の伝動用Ｖベルトをベルト長手方向に切断した概略断面図である。
【００３６】
この例では、伝動用Ｖベルト１は、ベルト本体の内周面に、ベルトの長手方向（図中のＡ方向）に沿って所定の間隔をおいて形成された複数のコグ山部１ａを有している。長手方向におけるこのコグ山部１ａの断面形状は略半円状（湾曲状又は波形状）に形成され、長手方向に対して直交する方向（幅方向又は図中のＢ方向）における断面形状は、ベルト外周側から内周側（コグ山部１ａ側）に向かってベルト幅が小さくなる台形状に形成されている。すなわち、各コグ山部１ａは、ベルト厚み方向において、コグ底部１ｂから長手方向（Ａ方向）における断面形状が略半円状の形態で突出しており、突出した断面略半円状の突起が長手方向（Ａ方向）に沿って連続している。
【００３７】
伝動用Ｖベルト１は、積層構造を有しており、ベルト外周側から内周側（コグ山部１ａが形成された側）に向かって、補強布２、伸張ゴム層３、接着ゴム層４、圧縮ゴム層５、補強布（コグ山部１ａ及びコグ底部１ｂを被覆する補強布）６が順次積層されている。すなわち、接着ゴム層４を介して、伸張ゴム層３と圧縮ゴム層５とが積層され、伸張ゴム層３及び圧縮ゴム層５にそれぞれ補強布２，６が積層されている。さらに、接着ゴム層４内には、芯体４ａが埋設されており、前記コグ部（コグ山部１ａ及びコグ底部１ｂ）は、コグ付き成形型により圧縮ゴム層５に形成されている。
【００３８】
［接着ゴム層］
接着ゴム層（接着層）は、伸張ゴム層と圧縮ゴム層との間に介在して伸張ゴム層と圧縮ゴム層とを接着するとともに、接着ゴム層（接着層）には芯体の少なくとも一部が埋設又は接している。この接着ゴム層は、ゴム成分及びフィラーを含む加硫ゴム組成物で形成されていることが好ましい。
【００３９】
（ゴム成分）
ゴム成分としては、公知の加硫又は架橋可能なゴム成分及び／又はエラストマー、例えば、ジエン系ゴム［例えば、天然ゴム、イソプレンゴム、ブタジエンゴム、クロロプレンゴム（ＣＲ）、スチレンブタジエンゴム（ＳＢＲ）、ビニルピリジン−スチレン−ブタジエン共重合体ゴム、アクリロニトリルブタジエンゴム（ニトリルゴム）；水素化ニトリルゴム（水素化ニトリルゴムと不飽和カルボン酸金属塩との混合ポリマーを含む）などの前記ジエン系ゴムの水添物など］、オレフィン系ゴム［例えば、エチレン−α−オレフィン系ゴム（エチレン−α−オレフィンエラストマー）、ポリオクテニレンゴム、エチレン−酢酸ビニル共重合体ゴム、クロロスルホン化ポリエチレンゴム、アルキル化クロロスルホン化ポリエチレンゴムなど］、エピクロルヒドリンゴム、アクリル系ゴム、シリコーンゴム、ウレタンゴム、フッ素ゴムなどが例示できる。これらのゴム成分は単独で又は二種以上組み合わせて使用することができる。
【００４０】
これらのゴム成分のうち、加硫剤及び加硫促進剤が拡散し易い点から、エチレン−α−オレフィンエラストマー（エチレン−プロピレン共重合体（ＥＰＭ）、エチレン−プロピレン−ジエン三元共重合体（ＥＰＤＭ）などのエチレン−α−オレフィン系ゴム）、クロロプレンゴムが汎用され、特に、変速ベルトなど高負荷環境で用いる場合、機械的強度、耐候性、耐熱性、耐寒性、耐油性、接着性などのバランスに優れる点から、クロロプレンゴム、ＥＰＤＭが好ましい。さらに、前記特性に加えて、耐摩耗性にも優れる点から、クロロプレンゴムが特に好ましい。クロロプレンゴムは、硫黄変性タイプであってもよく、非硫黄変性タイプであってもよい。
【００４１】
ゴム成分がクロロプレンゴムを含む場合、ゴム成分中のクロロプレンゴムの割合は５０質量％以上（特に８０〜１００質量％程度）であってもよく、１００質量％（クロロプレンゴムのみ）が特に好ましい。
【００４２】
（フィラー）
フィラーとしては、例えば、カーボンブラック、シリカ、クレー、炭酸カルシウム、タルク、マイカなどが挙げられる。フィラーは、補強性フィラーを含む場合が多く、このような補強性フィラーは、カーボンブラック、補強性シリカなどであってもよい。なお、通常、シリカの補強性は、カーボンブラックの補強性よりも小さい。これらのフィラーは、単独で又は二種以上組み合わせて使用できる。本発明では、耐疲労破壊性と耐摩耗性を飛躍的に向上させるため、フィラーは少なくとも補強性フィラー（特に、カーボンブラック）を含むのが好ましく、カーボンブラック及びシリカ（例えば、補強性シリカ）を含むのも好ましい。
【００４３】
カーボンブラックの平均粒径は、例えば５〜２００ｎｍ、好ましくは１０〜１５０ｎｍ、さらに好ましくは１５〜１００ｎｍ程度であり、補強効果が高い点から、小粒径、例えば、平均粒径が、５〜３８ｎｍ、好ましくは１０〜３５ｎｍ、さらに好ましくは１５〜３０ｎｍ程度のカーボンブラックであってもよい。小粒径のカーボンブラックとしては、例えば、ＳＡＦ、ＩＳＡＦ−ＨＭ、ＩＳＡＦ−ＬＭ、ＨＡＦ−ＬＳ、ＨＡＦ、ＨＡＦ−ＨＳなどが例示できる。これらのカーボンブラックは単独又は組み合わせて使用できる。
【００４４】
カーボンブラックは、多量に配合しても加工性の低下を抑制でき、接着ゴム層の力学特性（弾性率）を向上できる。さらに、カーボンブラックは、接着ゴム層の摩擦係数を低減でき、接着ゴム層の耐摩耗性を向上できる。なお、カーボンブラックの含有量が多くなると、耐屈曲疲労性が低下する場合がある。
【００４５】
カーボンブラックの割合は、ゴム成分１００質量部に対して２０〜１００質量部（例えば、２０〜８０質量部、好ましくは２０〜６０質量部）程度の範囲から選択でき、通常、２０〜５０質量部（例えば、２５〜５０質量部）、好ましくは２５〜４５質量部（例えば、３０〜４０質量部）程度であってもよい。カーボンブラックの割合が少なすぎると、弾性率が不足して耐疲労破壊性や耐摩耗性が低下する虞があり、多すぎると、弾性率が高くなりすぎて、耐屈曲疲労性が低下する虞がある。
【００４６】
接着ゴム層の力学特性を低下させることなく、接着ゴム層の接着性を向上させるため、フィラーはさらにシリカ（補強性シリカなど）を含むのが好ましい。シリカ（例えば、補強性シリカ）は、珪酸（無水又は含水珪酸）及び／又は珪酸塩で形成された微細な嵩高い白色粉末であり、その表面には複数のシラノール基が存在するため、ゴム成分と化学的に接着できる。
【００４７】
シリカには、乾式シリカ、湿式シリカ、表面処理したシリカなどが含まれる。また、シリカは、製法での分類によって、例えば、乾式法ホワイトカーボン、湿式法ホワイトカーボン、コロイダルシリカ、沈降シリカ、ゲル法シリカ（シリカゲル）などにも分類できる。これらのシリカは、単独で又は二種以上組み合わせて使用できる。これらのうち、表面シラノール基が多く、ゴムとの化学的結合力が強い点から、含水珪酸を主成分とする湿式法ホワイトカーボンが好ましい。
【００４８】
シリカの平均粒径は、例えば１〜１０００ｎｍ、好ましくは３〜３００ｎｍ、さらに好ましくは５〜１００ｎｍ（特に１０〜５０ｎｍ）程度である。シリカの粒径が大きすぎると、接着ゴム層の機械的特性が低下する虞があり、小さすぎると、均一に分散するのが困難となる虞がある。
【００４９】
また、シリカは、非多孔質又は多孔質のいずれであってもよいが、ＢＥＴ法による窒素吸着比表面積は、例えば５０〜４００ｍ２／ｇ、好ましくは７０〜３５０ｍ２／ｇ、さらに好ましくは１００〜３００ｍ２／ｇ（特に１５０〜２５０ｍ２／ｇ）程度であってもよい。比表面積が大きすぎると、均一に分散するのが困難となる虞があり、比表面積が小さすぎると、接着ゴム層の機械的特性が低下する虞がある。
【００５０】
シリカの割合は、ゴム成分１００質量部に対して、例えば、５〜３５質量部（例えば、１０〜３５質量部）、好ましくは１０〜３０質量部（例えば、１５〜２５質量部）、さらに好ましくは１２〜２５質量部（例えば、１５〜２０質量部）程度であってもよい。シリカの割合が少なすぎると、接着性の向上効果が発現しない虞がある。
【００５１】
カーボンブラックとシリカとの質量比（前者／後者）は、４０／６０〜１００／０（例えば、４５／５５〜９０／１０）程度の範囲から選択でき、例えば、４０／６０〜８５／１５（例えば、５０／５０〜８０／２０）、好ましくは６０／４０〜７５／２５（例えば、６０／４０〜７０／３０）程度であってもよい。シリカの割合は、通常、カーボンブラックよりも少ない場合が多い。
【００５２】
なお、フィラー全体に対して、カーボンブラックの割合は５０質量％以上（例えば、６０質量％以上）であってもよい。カーボンブラックの割合が少なすぎると、接着ゴム層の力学特性が低下する虞がある。
【００５３】
フィラーの割合（合計割合）は、ゴム成分１００質量部に対して、３０〜１００質量部程度の範囲から選択でき、例えば、３０〜７５質量部、好ましくは３５〜７０質量部、さらに好ましくは４０〜６５質量部（例えば、４５〜６０質量部）程度であってもよい。フィラーの割合が少なすぎると、弾性率の低下により耐摩耗性が低下する虞があり、逆に多すぎると、弾性率が高くなりすぎて、発熱も多く、伸張ゴム層及び圧縮ゴム層に亀裂が早期に発生する虞がある。
【００５４】
（添加剤）
接着ゴム層を形成するためのゴム組成物には、必要に応じて、加硫剤又は架橋剤、共架橋剤、加硫助剤、加硫促進剤、加硫遅延剤、金属酸化物（例えば、酸化亜鉛、酸化マグネシウム、酸化鉛、酸化カルシウム、酸化バリウム、酸化鉄、酸化銅、酸化チタン、酸化アルミニウムなど）、軟化剤（パラフィンオイル、ナフテン系オイルなどのオイル類など）、加工剤又は加工助剤（ステアリン酸などの脂肪酸、ステアリン酸金属塩などの脂肪酸金属塩、ステアリン酸アマイドなどの脂肪酸アマイド、ワックス、パラフィンなど）、接着性改善剤［レゾルシン−ホルムアルデヒド共縮合物（ＲＦ縮合物）、アミノ樹脂（窒素含有環状化合物とホルムアルデヒドとの縮合物、例えば、ヘキサメチロールメラミン、ヘキサアルコキシメチルメラミン（ヘキサメトキシメチルメラミン、ヘキサブトキシメチルメラミンなど）などのメラミン樹脂、メチロール尿素などの尿素樹脂、メチロールベンゾグアナミン樹脂などのベンゾグアナミン樹脂など）、これらの共縮合物（レゾルシン−メラミン−ホルムアルデヒド共縮合物など）など］、短繊維（ポリエステル短繊維、アラミド短繊維など）、老化防止剤（酸化防止剤、熱老化防止剤、屈曲き裂防止剤、オゾン劣化防止剤など）、着色剤、粘着付与剤、可塑剤、滑剤、カップリング剤（シランカップリング剤など）、安定剤（紫外線吸収剤、熱安定剤など）、難燃剤、帯電防止剤などを含んでいてもよい。なお、金属酸化物は架橋剤として作用してもよい。また、接着性改善剤において、レゾルシン−ホルムアルデヒド共縮合物及びアミノ樹脂は、レゾルシン及び／又はメラミンなどの窒素含有環状化合物とホルムアルデヒドとの初期縮合物（プレポリマー）であってもよい。
【００５５】
加硫剤又は架橋剤としては、ゴム成分の種類に応じて慣用の成分が使用でき、例えば、前記金属酸化物加硫剤（酸化マグネシウム、酸化亜鉛、酸化鉛など）、有機過酸化物（ジアシルパーオキサイド、パーオキシエステル、ジアルキルパーオキサイドなど）、硫黄系加硫剤などが例示できる。硫黄系加硫剤としては、例えば、粉末硫黄、沈降硫黄、コロイド硫黄、不溶性硫黄、高分散性硫黄、塩化硫黄（一塩化硫黄、二塩化硫黄など）などが挙げられる。これらの架橋剤又は加硫剤は単独で又は二種以上組み合わせて使用してもよい。ゴム成分がクロロプレンゴムである場合、加硫剤又は架橋剤として金属酸化物（酸化マグネシウム、酸化亜鉛など）を使用してもよい。なお、金属酸化物は他の加硫剤（硫黄系加硫剤など）と組合せて使用してもよく、金属酸化物及び／又は硫黄系加硫剤は単独で又は加硫促進剤と組み合わせて使用してもよい。
【００５６】
加硫剤の割合は、加硫剤及びゴム成分の種類に応じて、ゴム成分１００質量部に対して１〜２０質量部程度の範囲から選択できる。例えば、加硫剤としての金属酸化物の割合は、ゴム成分１００質量部に対して１〜２０質量部、好ましくは３〜１７質量部、さらに好ましくは５〜１５質量部（例えば、７〜１３質量部）程度の範囲から選択でき、有機過酸化物の割合は、ゴム成分１００質量部に対して１〜８質量部、好ましくは１．５〜５質量部、さらに好ましくは２〜４．５質量部程度の範囲から選択できる。
【００５７】
共架橋剤（架橋助剤、又は共加硫剤co-agent）としては、公知の架橋助剤、例えば、多官能（イソ）シアヌレート［例えば、トリアリルイソシアヌレート（ＴＡＩＣ）、トリアリルシアヌレート（ＴＡＣ）など］、ポリジエン（例えば、１，２−ポリブタジエンなど）、不飽和カルボン酸の金属塩［例えば、（メタ）アクリル酸亜鉛、（メタ）アクリル酸マグネシウムなどの（メタ）アクリル酸多価金属塩］、オキシム類（例えば、キノンジオキシムなど）、グアニジン類（例えば、ジフェニルグアニジンなど）、多官能（メタ）アクリレート［例えば、エチレングリコールジ（メタ）アクリレート、ブタンジオールジ（メタ）アクリレートなどのアルカンジオールジ（メタ）アクリレート、トリメチロールプロパントリ（メタ）アクリレート、ペンタエリスリトールテトラ（メタ）アクリレートなどのアルカンポリオールポリ（メタ）アクリレート］、ビスマレイミド類（脂肪族ビスマレイミド、例えば、Ｎ，Ｎ’−１，２−エチレンジマレイミド、Ｎ，Ｎ′−ヘキサメチレンビスマレイミド、１，６’−ビスマレイミド−（２，２，４−トリメチル）シクロヘキサンなどのアルキレンビスマレイミド；アレーンビスマレイミド又は芳香族ビスマレイミド、例えば、Ｎ，Ｎ’−ｍ−フェニレンジマレイミド、４−メチル−１，３−フェニレジマレイミド、４，４’−ジフェニルメタンジマレイミド、２，２−ビス［４−（４−マレイミドフェノキシ）フェニル］プロパン、４，４’−ジフェニルエーテルジマレイミド、４，４’−ジフェニルスルフォンジマレイミド、１，３−ビス（３−マレイミドフェノキシ）ベンゼンなど）などが挙げられる。これらの架橋助剤は、単独で又は二種以上組み合わせて使用できる。これらの架橋助剤のうち、多官能（イソ）シアヌレート、多官能（メタ）アクリレート、ビスマレイミド類（Ｎ，Ｎ’−ｍ−フェニレンジマレイミドなどのアレーンビスマレイミド又は芳香族ビスマレイミド）が好ましく、ビスマレイミド類を用いる場合が多い。架橋助剤（例えば、ビスマレイミド類）の添加により架橋度を高め、粘着摩耗などを防止できる。
【００５８】
ビスマレイミド類などの共架橋剤（架橋助剤）の割合は、固形分換算で、ゴム成分１００質量部に対して０．１〜１０質量部程度の範囲から選択でき、通常、０．５〜６質量部、好ましくは０．５〜５質量部（例えば１〜５質量部）、より好ましくは１．５〜３質量部（例えば、１．５〜２．５質量部）程度であってもよく、通常、１〜３質量部（例えば、１〜２．５質量部）程度であってもよい。
【００５９】
加硫促進剤としては、例えば、チウラム系促進剤［例えば、テトラメチルチウラム・モノスルフィド（ＴＭＴＭ）、テトラメチルチウラム・ジスルフィド（ＴＭＴＤ）、テトラエチルチウラム・ジスルフィド（ＴＥＴＤ）、テトラブチルチウラム・ジスルフィド（ＴＢＴＤ）、ジペンタメチレンチウラムテトラスルフィド（ＤＰＴＴ）、Ｎ，Ｎ’−ジメチル−Ｎ，Ｎ’−ジフェニルチウラム・ジスルフィドなど］、チアゾ−ル系促進剤［例えば、２−メルカプトベンゾチアゾ−ル、２−メルカプトベンゾチアゾ−ルの亜鉛塩、２−メルカプトチアゾリン、ジベンゾチアジル・ジスルフィド、２−（４’−モルホリノジチオ）ベンゾチアゾールなど］、スルフェンアミド系促進剤［例えば、Ｎ−シクロヘキシル−２−ベンゾチアジルスルフェンアミド（ＣＢＳ）、Ｎ，Ｎ’−ジシクロヘキシル−２−ベンゾチアジルスルフェンアミドなど］、グアニジン類（ジフェニルグアニジン、ジｏ−トリルグアニジンなど）、ウレア系又はチオウレア系促進剤（例えば、エチレンチオウレアなど）、ジチオカルバミン酸塩類、キサントゲン酸塩類などが挙げられる。これらの加硫促進剤は、単独で又は二種以上組み合わせて使用できる。これらの加硫促進剤のうち、ＴＭＴＤ、ＤＰＴＴ、ＣＢＳなどが汎用される。
【００６０】
加硫促進剤の割合は、固形分換算で、ゴム成分１００質量部に対して、例えば０．１〜１５質量部（例えば０．３〜１０質量部）、好ましくは０．５〜５質量部（例えば０．５〜３質量部）程度であってもよく、０．３〜２．５質量部（例えば０．５〜１．５質量部）程度であってもよい。
【００６１】
軟化剤（ナフテン系オイルなどのオイル類）の割合は、ゴム成分の総量１００質量部に対して、例えば、１〜３０質量部（例えば３〜２０質量部）、好ましくは３〜１０質量部（例えば３〜８質量部）程度であってもよい。また、加工剤又は加工助剤（ステアリン酸など）の割合は、ゴム成分１００質量部に対して、１０質量部以下（例えば、０〜１０質量部）、好ましくは０．１〜５質量部（例えば０．５〜３質量部）、さらに好ましくは１〜３質量部（例えば、１．５〜２．５質量部）程度であってもよい。
【００６２】
接着性改善剤（レゾルシン−ホルムアルデヒド共縮合物、ヘキサメトキシメチルメラミンなど）の割合は、ゴム成分１００質量部に対して、０．１〜２０質量部（例えば０．２〜１０質量部）、好ましくは０．３〜５質量部（例えば、０．５〜２．５質量部）、さらに好ましくは０．５〜３質量部（例えば、０．５〜１．５質量部）程度であってもよい。
【００６３】
老化防止剤の割合は、ゴム成分の総量１００質量部に対して、例えば０．５〜１５質量部、好ましくは１〜１０質量部、さらに好ましくは２．５〜７．５質量部（特に３〜７質量部）程度であってもよい。
【００６４】
［芯体］
接着ゴム層に埋設された芯体としては、通常、ベルト幅方向に所定間隔で配列した心線（撚りコード）を使用できる。心線は、ベルトの長手方向に延びて配設され、通常、ベルトの長手方向に平行に所定のピッチで並列的に延びて配設されている。芯体又は心線は、その一部が接着ゴム層に埋設されていればよく、耐久性を向上できる点から、接着ゴム層に心線が埋設された形態（心線の全体が接着ゴム層に完全に埋設された形態）が好ましい。
【００６５】
心線を構成する繊維としては、例えば、ポリオレフィン系繊維（ポリエチレン繊維、ポリプロピレン繊維など）、ポリアミド繊維（ポリアミド６繊維、ポリアミド６６繊維、ポリアミド４６繊維、アラミド繊維など）、ポリエステル繊維（ポリアルキレンアリレート系繊維）［ポリエチレンテレフタレート（ＰＥＴ）繊維、ポリエチレンナフタレート（ＰＥＮ）繊維などのポリＣ２−４アルキレンＣ６−１４アリレート系繊維など］、ビニロン繊維、ポリビニルアルコール系繊維、ポリパラフェニレンベンゾビスオキサゾール（ＰＢＯ）繊維などの合成繊維；綿、麻、羊毛などの天然繊維；炭素繊維などの無機繊維などが汎用される。これらの繊維は、単独で又は二種以上組み合わせて使用できる。
【００６６】
これらの繊維のうち、高モジュラスの点から、エチレンテレフタレート、エチレン−２，６−ナフタレートなどのＣ２−４アルキレンアリレートを主たる構成単位とするポリエステル繊維（ポリアルキレンアリレート系繊維）、ポリアミド繊維（アラミド繊維など）などの合成繊維、炭素繊維などの無機繊維などが汎用され、ポリエステル繊維（特に、ポリエチレンテレフタレート系繊維、ポリエチレンナフタレート系繊維）、ポリアミド繊維（特に、アラミド繊維）が好ましい。
【００６７】
繊維はマルチフィラメント糸であってもよい。マルチフィラメント糸の繊度は、例えば２０００〜１００００デニール（特に４０００〜８０００デニール）程度であってもよい。マルチフィラメント糸は、例えば１００〜５，０００本程度のモノフィラメント糸を含んでいてもよく、好ましくは５００〜４，０００本、さらに好ましくは１，０００〜３，０００本程度のモノフィラメント糸を含んでいてもよい。
【００６８】
心線としては、通常、マルチフィラメント糸を使用した撚りコード（例えば、諸撚り、片撚り、ラング撚りなど）を使用できる。心線の平均線径（撚りコードの繊維径）は、例えば０．５〜３ｍｍであってもよく、好ましくは０．６〜２ｍｍ、さらに好ましくは０．７〜１．５ｍｍ程度であってもよい。
【００６９】
心線は、前記接着ゴム層との接着性を向上させるため、表面処理されていてもよい。表面処理剤としては、例えば、レゾルシン（Ｒ）とホルムアルデヒド（Ｆ）とゴム又はラテックス（Ｌ）とを含むＲＦＬ液（例えば、レゾルシン（Ｒ）とホルムアルデヒド（Ｆ）とが縮合物（ＲＦ縮合物）を形成し、前記ゴム成分、例えば、ビニルピリジン−スチレン−ブタジエン共重合体ゴムを含むＲＦＬ液）、エポキシ化合物、ポリイソシアネート化合物、シランカップリング剤、前記ゴム成分及び前記シリカ（例えば、表面シラノール基を含み、ゴムとの化学的結合力を高めるのに有利な含水珪酸を主成分とする湿式法ホワイトカーボンなど）を含む加硫ゴム組成物などが例示される。これらの表面処理剤は単独で又は二種以上組み合わせてもよく、同一又は異なる表面処理剤で複数回に亘り順次に処理してもよい。心線は、少なくともＲＦＬ液で接着処理するのが好ましい。
【００７０】
（接着ゴム層の構造及び特性）
本発明では、接着ゴム層の硬度Ｈ１が、圧縮ゴム層側で高く、伸張ゴム層側で低く形成されている。接着ゴム層のゴム硬度Ｈ１は、圧縮ゴム層側から伸張ゴム層側にいくにつれて段階的（又は層状）又は連続的に小さく形成してもよい。芯体（心線）の少なくとも一部が接着ゴム層に埋設された形態では、芯体よりも伸張ゴム層側（上面側又は外周側）のゴム硬度Ｈ１２が、通常、圧縮ゴム層側（下面側又は内周側）のゴム硬度Ｈ１３よりも段階的又は連続的に小さく（Ｈ１２＜Ｈ１３）形成されている。そのため、接着ゴム層の硬度Ｈ１は所定の分布幅（範囲）をもったゴム硬度として表すことができ、平均ゴム硬度（例えば、複数のゴム層の硬度と各層の厚みとに基づいて、加重平均ゴム硬度）として表してもよい。このような接着ゴム層は、ゴム硬度の異なる複数の接着ゴム層、例えば、伸張ゴム層と接する第１の接着ゴム層、圧縮ゴム層と接する第２の接着ゴム層とを少なくとも備えていてもよく、芯体は、第１の接着ゴム層と第２の接着ゴム層との間に、これらの接着ゴム層と接して直接的に又は１又は複数の中間ゴム層を介して介在していてもよい。
【００７１】
より具体的には、前記接着ゴム層のゴム組成物において、ゴム層の硬度に影響を及ぼす所定の成分とその量的割合を変化させて接着ゴム層を形成することができる。例えば、軟化剤、可塑剤などの軟化成分の含有量を、圧縮ゴム層側よりも伸張ゴム層側で増加させることにより前記接着ゴム層を形成してもよい。また、フィラー、加硫剤又は架橋剤、共架橋剤（ビスマレイミド類など）などから選択された成分、特に、フィラー及び共架橋剤（ビスマレイミド類など）から選択された少なくとも一種の成分の含有量を、圧縮ゴム層側よりも伸張ゴム層側で低減することにより前記接着ゴム層を形成してもよい。これらの成分のうち、フィラーは少なくとも補強性フィラー（カーボンブラックなど）を含んでいてもよく、補強性フィラー（カーボンブラックなど）と無機フィラー（補強性シリカなどのシリカなど）とを含んでいてもよく、補強性フィラーは、カーボンブラックと補強性シリカとを含んでいてもよい。前記接着ゴム層のゴム硬度Ｈ１は、少なくともカーボンブラックを含むフィラー及びビスマレイミド類から選択された少なくとも一種の成分の含有量によって調整する場合が多い。より具体的には、カーボンブラック、シリカ（補強性シリカなど）及び共架橋剤（ビスマレイミド類など）から選択された少なくとも一種の成分（特に、少なくともカーボンブラック及び共架橋剤（ビスマレイミド類など））の含有量を、伸張ゴム層と接する第１の接着ゴム層よりも圧縮ゴム層と接する第２の接着ゴム層で増加させることにより、伸張ゴム層側よりも圧縮ゴム層側のゴム硬度を大きくできる。
【００７２】
代表的な接着ゴム層を形成するゴム組成物は、ゴム成分（クロロプレンゴムなど）１００質量部に対して、フィラーを、例えば、３０〜７５質量部、好ましくは３５〜７０質量部、さらに好ましくは４０〜６５質量部（例えば、４５〜６０質量部）程度の割合で含んでいてもよい。また、ゴム成分（クロロプレンゴムなど）１００質量部に対して、フィラーのうち、カーボンブラックを、例えば、２０〜５０質量部（例えば、２５〜５０質量部）、好ましくは２５〜４５質量部（例えば、３０〜４０質量部）程度の割合で含んでいてもよく、シリカ（補強性シリカなど）を、例えば、１０〜３０質量部、好ましくは１２〜２５質量部（例えば、１５〜２０質量部）程度の割合で含んでいてもよい。
【００７３】
また、加硫剤（金属酸化物加硫剤など）の含有量は、ゴム成分（クロロプレンゴムなど）１００質量部に対して、例えば、１〜２０質量部（例えば、３〜１７質量部）、好ましくは５〜１５質量部（例えば、７〜１３質量部）程度であってもよく、共架橋剤（ビスマレイミド類など）の含有量は、例えば、０．３〜７質量部（例えば、０．５〜５質量部）、好ましくは０．７〜４質量部（例えば、１〜３質量部）程度であってもよい。
【００７４】
このような接着ゴム層において、伸張ゴム層と接する第１の接着ゴム層は、ゴム成分（クロロプレンゴムなど）１００質量部に対して、フィラーを、例えば、２５〜６５質量部（例えば３０〜６２質量部）、好ましくは４０〜６０質量部（例えば、４５〜５５質量部）程度の割合で含んでいてもよい。また、ゴム成分（クロロプレンゴムなど）１００質量部に対して、カーボンブラックの含有量は、例えば、２０〜５０質量部（例えば２５〜４５質量部）、好ましくは３０〜４０質量部（例えば３０〜３５質量部）程度であってもよく、シリカ（補強性シリカなど）の含有量は、例えば、５〜３０質量部（例えば１０〜２５質量部）、好ましくは１２〜２３質量部（例えば１５〜２０質量部）程度であってもよい。ゴム成分（クロロプレンゴムなど）１００質量部に対して、共架橋剤（ビスマレイミド類など）の含有量は、例えば、０．３〜５質量部（例えば、０．５〜３質量部）、好ましくは０．７〜２．５質量部（例えば、１〜２質量部）程度であってもよい。なお、加硫剤（金属酸化物加硫剤など）の含有量は、前記接着ゴム層での含有量と同様であってもよい。
【００７５】
また、圧縮ゴム層と接する第２の接着ゴム層は、ゴム成分（クロロプレンゴムなど）１００質量部に対して、フィラーを、例えば、４５〜７０質量部、好ましくは５０〜６５質量部（例えば、５５〜６５質量部）程度の割合で含んでいてもよく、カーボンブラックを、例えば、３０〜６０質量部（例えば、３０〜５０質量部）、好ましくは３５〜５０質量部（例えば３５〜４５質量部）程度の割合で含んでいてもよく、シリカ（補強性シリカなど）を、例えば、１０〜３０質量部（例えば１５〜２５質量部）程度の割合で含んでいてもよい。共架橋剤（ビスマレイミド類など）の含有量は、ゴム成分（クロロプレンゴムなど）１００質量部に対して、例えば、１〜７質量部（例えば、１．５〜５質量部）、好ましくは１．５〜４．５質量部（例えば、２〜４質量部）程度であってもよい。なお、加硫剤（金属酸化物加硫剤など）の含有量は、前記接着ゴム層での含有量と同様であってもよい。
【００７６】
第１の接着ゴム層のフィラーの含有量と第２の接着ゴム層のフィラーの含有量との割合（質量比）は、前者／後者＝６０／１００〜９９／１００、好ましくは６５／１００〜９５／１００、さらに好ましくは７０／１００〜９３／１００程度であってもよい。また、第１の接着ゴム層のカーボンブラックの含有量と第２の接着ゴム層のカーボンブラックの含有量との割合（質量比）は、前者／後者＝６０／１００〜９７／１００、好ましくは６５／１００〜９５／１００、さらに好ましくは７０／１００〜９０／１００程度であってもよい。第１の接着ゴム層のシリカの含有量と第２の接着ゴム層のシリカの含有量との割合（質量比）は、前者／後者＝６０／１００〜１１０／１００、好ましくは６５／１００〜１０５／１００、さらに好ましくは７０／１００〜１００／１００程度であってもよい。
【００７７】
さらに、第１の接着ゴム層の共架橋剤（ビスマレイミド類など）の含有量と第２の接着ゴム層の共架橋剤の含有量との割合（質量比）は、前者／後者＝１０／１００〜８０／１００、好ましくは１５／１００〜７０／１００、さらに好ましくは２０／１００〜６０／１００程度であってもよい。
【００７８】
前記接着ゴム層のゴム硬度Ｈ１は、例えば、７０〜８５°（例えば、７２〜８４°）、好ましくは７３〜８３°（例えば、７４〜８２°）程度の範囲であってもよく、７４〜８５°（例えば、７５〜８４°）、好ましくは７８〜８３°（例えば、８０〜８２°）程度の範囲であってもよい。
【００７９】
接着ゴム層において、伸張ゴム層側（上面側又は外周側）のゴム硬度（例えば、第１の接着ゴム層のゴム硬度）Ｈ１２は、例えば、７０〜８３°（例えば、７２〜８２°）、好ましくは７４〜８２°（例えば、７４〜８０°）程度であってもよく、７６〜８３°（例えば、８０〜８２°）程度であってもよい。また、圧縮ゴム層側（下面側又は内周側）のゴム硬度（例えば、第２の接着ゴム層のゴム硬度）Ｈ１３は、伸張ゴム層側（上面側又は外周側）のゴム硬度よりも大きければよく、例えば、７７〜８５°（例えば、７８〜８５°）、好ましくは７８〜８４°（例えば、７９〜８３°）、さらに好ましくは８０〜８４°（例えば、８１〜８３°）程度であってもよい。
【００８０】
伸張ゴム層側（外周側）のゴム硬度Ｈ１２と圧縮ゴム層側（内周側）とのゴム硬度Ｈ１３の差（△（Ｈ１３−Ｈ１２））は、例えば、１〜１２°（例えば、２〜１２°）、好ましくは２〜１０°（例えば、３〜９°）、さらに好ましくは２〜８°程度であってもよい。
【００８１】
なお、接着ゴム層の硬度（又は平均ゴム硬度）Ｈ１は、通常、伸張ゴム層のゴム硬度Ｈ２及び圧縮ゴム層のゴム硬度Ｈ３よりも低く形成されており、伸張ゴム層のゴム硬度Ｈ２は圧縮ゴム層のゴム硬度Ｈ３よりも低く形成されている（Ｈ１＜Ｈ２＜Ｈ３）。接着ゴム層のゴム硬度Ｈ１に関し、伸張ゴム層と接する第１の接着ゴム層のゴム硬度（伸張ゴム層側（外周側）のゴム硬度）Ｈ１２は、伸張ゴム層のゴム硬度Ｈ２と同等であってもよく（Ｈ１２≒Ｈ２）、通常、ゴム硬度Ｈ２よりも低い場合が多い（Ｈ１２＜Ｈ２）。また、圧縮ゴム層と接する第２の接着ゴム層のゴム硬度（圧縮ゴム層側（内周側）のゴム硬度）Ｈ１３は、圧縮ゴム層の硬度Ｈ３と同等であってもよく（Ｈ１３≒Ｈ３）、通常、ゴム硬度Ｈ３よりも低い場合が多い（Ｈ１３＜Ｈ３）。
【００８２】
接着ゴム層の平均厚みは、伝動用Ｖベルトの種類に応じて選択でき、例えば、０．２〜３ｍｍ（例えば、０．３〜２．５ｍｍ）、好ましくは０．４〜２．２ｍｍ（例えば、０．６〜２ｍｍ）、さらに好ましくは０．８〜１．５ｍｍ（例えば、０．８〜１．４ｍｍ）程度であってもよい。
【００８３】
伝動用Ｖベルトの厚みを小さくする場合、接着ゴム層の平均厚みは、例えば０．１〜２．５ｍｍ（例えば、０．２〜２．０ｍｍ）、好ましくは０．３〜１．５ｍｍ（例えば、０．４〜１．０ｍｍ）程度であってもよい。
【００８４】
［伸張ゴム層及び圧縮ゴム層］
伸張ゴム層（背面ゴム層又は背面層）及び圧縮ゴム層（内面ゴム層又は内部層）を形成するための加硫ゴム組成物は、前記接着ゴム層の加硫ゴム組成物と同様の成分、例えば、ゴム成分（クロロプレンゴム、ＥＰＤＭなど）、加硫剤又は架橋剤（酸化マグネシウム、酸化亜鉛などの金属酸化物、硫黄などの硫黄系加硫剤など）、共架橋剤又は架橋助剤（Ｎ，Ｎ’−ｍ−フェニレンジマレイミドなどのビスマレイミド類など）、加硫促進剤（ＴＭＴＤ、ＤＰＴＴ、ＣＢＳなど）、フィラー（カーボンブラック、シリカ、クレー、炭酸カルシウム、タルク、マイカなど）、軟化剤（ナフテン系オイルなどのオイル類）、加工剤又は加工助剤（ステアリン酸、ステアリン酸金属塩、ワックス、パラフィンなど）、老化防止剤、接着性改善剤、着色剤、粘着付与剤、可塑剤、カップリング剤（シランカップリング剤など）、安定剤（紫外線吸収剤、熱安定剤など）、難燃剤、帯電防止剤などを含んでいてもよい。
【００８５】
さらに、伸張ゴム層及び圧縮ゴム層を形成するための加硫ゴム組成物は、短繊維を含んでいてもよい。
【００８６】
短繊維としては、前記芯体を構成する繊維と同様の繊維が利用できる。前記繊維で形成された短繊維は、単独でまたは二種以上組み合わせて使用できる。これらの短繊維のうち、合成繊維や天然繊維、特に、エチレンテレフタレート、エチレン−２，６−ナフタレートなどのＣ２−４アルキレンＣ６−１２アリレートを主たる構成単位とするポリエステル繊維（ポリアルキレンアリレート系繊維）、ポリアミド繊維（アラミド繊維など）などの合成繊維、炭素繊維などの無機繊維などが汎用され、中でも剛直で高い強度及びモジュラスの繊維、例えば、ポリエステル繊維（特に、ポリエチレンテレフタレート系繊維、ポリエチレンナフタレート系繊維）、ポリアミド繊維（特に、アラミド繊維）が好ましい。アラミド短繊維は、高い耐摩耗性をも有している。そのため、短繊維は、少なくともアラミド繊維を含むのが好ましい。アラミド繊維は、例えば、商品名「コーネックス」、「ノーメックス」、「ケブラー」、「テクノーラ」、「トワロン」などとして市販されている。
【００８７】
短繊維の平均繊維径は、２μｍ以上、例えば２〜１００μｍ、好ましくは３〜５０μｍ（例えば５〜５０μｍ）、さらに好ましくは７〜４０μｍ（特に１０〜３０μｍ）程度であってもよい。短繊維の平均長さは、例えば１〜２０ｍｍ（例えば１．２〜２０ｍｍ）、好ましくは１．３〜１５ｍｍ（例えば１．５〜１０ｍｍ）、さらに好ましくは２〜５ｍｍ（例えば２．５〜４ｍｍ）程度であってもよい。
【００８８】
ゴム組成物中の短繊維の分散性や接着性の観点から、短繊維は、慣用の方法で接着処理（又は表面処理）されていてもよい。さらに、ベルトの表面（摩擦伝動面）を研磨することにより、短繊維を表面から突出させてもよい。短繊維の平均突出高さは５０μｍ以上（例えば５０〜２００μｍ）程度であってもよい。
【００８９】
短繊維は、プーリからの押圧に対するベルトの圧縮変形を抑制するため、ベルト幅方向に配向して伸張ゴム層及び圧縮ゴム層中に埋設又は含有させてもよい。
【００９０】
短繊維の割合は、ゴム成分１００質量部に対して、５〜５０質量部程度の範囲から選択でき、通常、５〜４０質量部（例えば、１０〜３５質量部）、好ましくは１５〜３５質量部（例えば、１５〜３０質量部）、さらに好ましくは２０〜３０質量部（例えば、２０〜２５質量部）程度であってもよい。
【００９１】
ゴム成分としては、前記接着ゴム層のゴム組成物のゴム成分と同系統又は同種（ジエン系ゴム、クロロプレンゴムなど）のゴムを使用する場合が多い。
【００９２】
伸張ゴム層及び圧縮ゴム層を形成するゴム組成物において、各成分（フィラー、加硫剤又は架橋剤、共架橋剤又は架橋助剤、軟化剤、可塑剤など）の割合は、前記伸張ゴム層のゴム硬度Ｈ２が、圧縮ゴム層のゴム硬度Ｈ３よりも小さくなる限り、それぞれ、前記接着ゴム層のゴム組成物と同様の範囲から選択してもよい。
【００９３】
伸張ゴム層及び圧縮ゴム層のゴム組成物において、フィラーの割合は、ゴム成分（クロロプレンゴムなど）１００質量部に対して１０〜１００質量部（例えば１５〜８０質量部）程度の範囲から選択でき、通常、２０〜７０質量部（例えば２５〜６０質量部）、好ましくは３０〜５５質量部（例えば３０〜５０質量部）程度であってもよい。なお、フィラーとしては少なくともカーボンブラックを用いる場合が多く、シリカを併用してもよいが、シリカは必ずしも必要ではない。
【００９４】
加硫剤（金属酸化物加硫剤など）の割合は、ゴム成分１００質量部に対して１〜２０質量部（例えば、３〜１７質量部、好ましくは５〜１５質量部、さらに好ましくは７〜１３質量部）程度であってもよい。共架橋剤又は架橋助剤（ビスマレイミド類など）の割合は、ゴム成分１００質量部に対して１．５〜７質量部程度の範囲から選択でき、通常、２〜５質量部（例えば、２．５〜４質量部）、好ましくは２．５〜３．５質量部程度であってもよい。
【００９５】
本発明では、伸張ゴム層のゴム硬度Ｈ２が圧縮ゴム層のゴム硬度Ｈ３よりも低く形成されている（Ｈ２＜Ｈ３）。これらのゴム層の硬度は、例えば、前記伸張ゴム層及び圧縮ゴム層のゴム組成物において、ゴム層の硬度に影響を及ぼす所定の成分とその量的割合を変化させて調整することができる。例えば、軟化剤、可塑剤などの軟化成分の含有量を、圧縮ゴム層よりも伸張ゴム層で増加させることにより調整してもよい。また、フィラー、加硫剤又は架橋剤、共架橋剤（ビスマレイミド類など）、短繊維などから選択された成分、特に、フィラー（カーボンブラックなどの補強性フィラーなど）及び共架橋剤（ビスマレイミド類など）から選択された少なくとも一種の成分の含有量を、圧縮ゴム層よりも伸張ゴム層で低減することにより調整してもよい。通常、補強性フィラー（カーボンブラックなど）、共架橋剤（ビスマレイミド類など）及び短繊維から選択された少なくとも一種の成分（特に、カーボンブラック及び短繊維から選択された少なくとも一種の成分）を、圧縮ゴム層よりも伸張ゴム層に少ない割合で含有させる（換言すれば、伸張ゴム層よりも圧縮ゴム層に多くの割合で含有させる）ことにより、前記伸張ゴム層及び圧縮ゴム層のゴム硬度を調整する場合が多い。
【００９６】
伸張ゴム層のゴム組成物は、ゴム成分（クロロプレンなど）１００質量部に対して、フィラー（カーボンブラックなど）を、１５〜５０質量部（例えば２０〜４０質量部）、好ましくは２５〜４５質量部（例えば３０〜４０質量部）程度の割合で含んでいてもよい。短繊維の含有量は、ゴム成分（クロロプレンゴムなど）１００質量部に対して、５〜３５質量部（例えば、１０〜３５質量部）、好ましくは１５〜３０質量部（例えば、１５〜２５質量部）程度であってもよい。
【００９７】
圧縮ゴム層のゴム組成物は、ゴム成分（クロロプレンゴムなど）１００質量部に対して、フィラー（カーボンブラックなど）を、２０〜７０質量部（例えば２５〜６０質量部）、好ましくは３５〜５５質量部（例えば４０〜５０質量部）程度の割合で含んでいてもよい。短繊維の含有量は、ゴム成分（クロロプレンゴムなど）１００質量部に対して、１０〜４０質量部（例えば、１５〜３５質量部）、好ましくは２０〜３５質量部（例えば、２０〜３０質量部）程度であってもよい。
【００９８】
なお、加硫剤（金属酸化物加硫剤など）及び共架橋剤又は架橋助剤（ビスマレイミド類など）の含有量は、それぞれ、伸張ゴム層及び圧縮ゴム層のゴム組成物において同様であってもよく、伸張ゴム層よりも圧縮ゴム層での含有量を多くしてもよい。
【００９９】
伸張ゴム層のゴム硬度Ｈ２は、例えば、８０〜９２°（例えば、８１〜９２°）、好ましくは８２〜９２°（例えば、８２〜９０°）、さらに好ましくは８３〜９０°（例えば、８３〜８９°）程度であってもよく、８０〜８６°（例えば、８２〜８５°）程度であってもよい。
【０１００】
圧縮ゴム層のゴム硬度Ｈ３は、例えば、８６〜９８°（例えば、８７〜９７°）、好ましくは８８〜９６°（例えば、８９〜９５°）、さらに好ましくは８８〜９５°程度であってもよく、８６〜９５°（例えば、８６〜９３°）、好ましくは８７〜９２°（例えば、８８〜９１°）程度であってもよい。
【０１０１】
伸張ゴム層と圧縮ゴム層とのゴム硬度の差（△（Ｈ３−Ｈ２））は、例えば、２〜１２°（例えば、３〜１１°）、好ましくは３〜１０°（例えば、４〜９°）、さらに好ましくは４〜８°（例えば、５〜７°）程度であってもよい。
【０１０２】
伸張ゴム層の平均厚みは、伝動用Ｖベルトの種類に応じて選択でき、例えば、０．６〜１０ｍｍ（例えば、０．８〜７ｍｍ）、好ましくは１〜６．５ｍｍ（例えば、１．２〜６ｍｍ）、さらに好ましくは１．４〜５．２ｍｍ（例えば、１．６〜５ｍｍ）程度であってもよく、圧縮ゴム層の平均厚みは、ベルトの種類に応じて、例えば、２〜２５ｍｍ（例えば、３〜２０ｍｍ）、好ましくは３〜１８ｍｍ（例えば、３〜１６ｍｍ）、さらに好ましくは４〜１５ｍｍ（例えば、５〜１２ｍｍ）程度であってもよい。
【０１０３】
伝動用Ｖベルトの厚みを小さくする場合、伸張ゴム層の平均厚みは、例えば、０．４〜５ｍｍ（例えば、０．５〜４ｍｍ）、好ましくは０．６〜３ｍｍ（例えば、０．７〜２．５ｍｍ）程度であってもよく、圧縮ゴム層の平均厚みは、例えば、１〜１０ｍｍ（例えば、１．５〜９ｍｍ）、好ましくは２〜８ｍｍ（例えば、３〜７ｍｍ）程度であってもよい。
【０１０４】
なお、本態様の圧縮ゴム層の内周面側には、コグ山部及びコグ谷部で形成されたコグが形成されている。このコグの形状は、特に制限されず、例えば、湾曲波形状などであってもよい。
【０１０５】
［補強布］
補強布層は必ずしも必要ではない。また、補強布層を設ける場合も、補強布層を形成する補強布を伸張ゴム層及び圧縮ゴム層（コグが圧縮ゴム層と一体に形成されている場合にはコグ）の双方（伸張ゴム層の上面及び圧縮ゴム層の下面）に積層する形態に限らない。例えば、伸張ゴム層及び圧縮ゴム層（コグを含む）のうちいずれか一方のゴム層の表面に補強布を積層する形態であってもよく、圧縮ゴム層及び／又は伸張ゴム層に補強層を埋設する形態（例えば、特開２０１０−２３０１４６号公報に記載の形態など）であってもよい。補強布は、伸張ゴム層及び圧縮ゴム層のうち少なくとも一方のゴム層の表面（伸張ゴム層の上面及び／又は圧縮ゴム層の下面）に積層する形態、例えば、伸張ゴム層の上面及び圧縮ゴム層の双方に積層する形態である場合が多い。
【０１０６】
補強布は、例えば、織布、広角度帆布、編布、不織布などの布材（好ましくは織布）などで形成でき、必要であれば、接着処理、例えば、ＲＦＬ液で処理（浸漬処理など）したり、接着ゴムを前記布材にすり込むフリクション処理や、前記接着ゴムと前記布材とを積層（コーティング）した後、前記の形態で圧縮ゴム層及び／又は伸張ゴム層に積層又は埋設してもよい。
【０１０７】
本発明では、前記積層構造に加えてゴム層の硬度を調整しているため、ベルトの厚みを小さくしても、過酷な条件下での走行において、高い耐久性及び省燃費性（又は伝動効率）を示す。本発明の伝動用Ｖベルトの平均厚みは、例えば、１２ｍｍ以下（例えば、３〜１２ｍｍ）、好ましくは１０ｍｍ以下（例えば、５〜１０ｍｍ）、さらに好ましくは９ｍｍ以下（例えば、６〜９ｍｍ）、特に６．５〜８．５ｍｍ程度であってもよい。なお、伝動用Ｖベルトの厚みは、ベルト全体の厚みを意味し、補強布２が形成されている場合には、補強布２と、伸張ゴム層３と、芯体の少なくとも一部が埋設された接着ゴム層４と、圧縮ゴム層５との合計厚みを意味し、さらに、図２及び図３に示すように、コグ及び補強布６が形成されている場合には、補強布２からコグ（コグ山部１ａ）の補強布６に至る合計厚みＴを意味する。
【０１０８】
なお、プーリと接触して摩擦伝動させるため、通常、前記伝動用Ｖベルトの各ゴム層の両側面は露出していることが好ましい。
【０１０９】
［伝動用Ｖベルトの製造方法］
本発明の伝動用Ｖベルトの製造方法は、特に限定されず、各層の積層工程（ベルトスリーブの製造方法）に関しては、ベルトの種類に応じて、慣用の方法を利用できる。
【０１１０】
例えば、コグドＶべルトの代表的な製造方法について説明すると、まず、補強布（下布）と圧縮ゴム層用シート（未加硫ゴムシート）との積層体を、前記補強布を、歯部と溝部とが交互に配された平坦なコグ付き型に接触させて設置し、温度６０〜１００℃（特に７０〜８０℃）程度でプレス加圧することによりコグ部を型付けしたコグパッド（完全には加硫しておらず、半加硫状態にあるパッド）を作製する。このコグパッドの両端を適所（特にコグ山部の頂部）から垂直に切断してもよい。さらに、円筒状の金型に歯部と溝部とを交互に配した内母型を被せ、この歯部と溝部に係合させてコグパッドを巻き付けて両端（特にコグ山部の頂部）でジョイントし、この巻き付けたコグパッドの上に第２の接着ゴム層用シート（下接着ゴム：未加硫ゴムシート）を積層した後、芯体を形成する心線（撚りコード）を螺旋状にスピニングし、この上に第１の接着ゴム層用シート（上接着ゴム：未加硫ゴムシート）、伸張ゴム層用シート（未加硫ゴムシート）、補強布（上布）を順次に巻き付けて成形体を作製する。
【０１１１】
その後、成形体にジャケットを被せて金型を加硫缶に設置し、温度１２０〜２００℃（特に１５０〜１８０℃）程度で加硫してベルトスリーブを調製する。その後、カッターなどを用いて、Ｖ状に切断加工する。  
【０１１２】
なお、接着ゴム層は、複数の接着ゴム層用シートで形成でき、芯体を形成する心線（撚りコード）は、接着ゴム層への埋設位置に応じて、複数の接着ゴム層用シートの積層順序と関連付けてスピニングしてもよい。また、前記のように、必ずしもコグを形成する必要はなく、補強布（下布及び上布）は必ずしも必要ではない。
【実施例】
【０１１３】
以下に、実施例に基づいて本発明をより詳細に説明するが、本発明はこれらの実施例によって限定されるものではない。以下の例において、実施例に用いた原料、各物性における測定方法又は評価方法を以下に示す。なお、特に断りのない限り、「部」及び「％」は質量基準である。
【０１１４】
［原料］
クロロプレンゴム：電気化学工業（株）製「ＰＭ−４０」
カーボンブラック：東海カーボン（株）製「シースト３」
シリカ：東ソー・シリカ（株）製「Ｎｉｐｓｉｌ  ＶＮ３」
ナフテン系オイル：出光興産（株）製「ＮＳ−９００」
酸化マグネシウム
レゾルシン・ホルマリン共重合物（レゾルシノール樹脂）：レゾルシノール２０％未満、ホルマリン０．１％未満のレゾルシン・ホルマリン共重合物
老化防止剤：精工化学（株）製「ノンフレックスＯＤ３」
酸化亜鉛
加硫促進剤ＴＭＴＤ：テトラメチルチウラム・ジスルフィド
Ｎ，Ｎ’−ｍ−フェニレンジマレイミド：大内新興化学工業（株）製「バルノックＰＭ」
ステアリン酸
ヘキサメトキシメチロールメラミン
アラミド短繊維：帝人テクノプロダクツ（株）製「コーネックス短繊維」、平均繊維長３ｍｍ、平均繊維径１４μｍ、ＲＦＬ液（レゾルシン２．６部、３７％ホルマリン１．４部、ビニルピリジン−スチレン−ブタジエン共重合体ラテックス（日本ゼオン（株）製）１７．２部、水７８．８部）で接着処理した固形分の付着率６質量％の短繊維
ポリエステル短繊維：帝人テクノプロダクツ（株）製  平均短繊維長３ｍｍ
硫黄
心線：１，０００デニールのＰＥＴ繊維を２×３の撚り構成で、上撚り係数３．０、下撚り係数３．０で緒撚りしたトータルデニール６，０００の撚糸コード。
【０１１５】
［加硫ゴム物性の測定］
ゴム硬度
各ゴム層用シートを温度１６０℃、時間３０分でプレス加硫し、加硫ゴムシート（１００ｍｍ×１００ｍｍ×２ｍｍ厚み）を作製した。加硫ゴムシートを３枚重ね合わせた積層物を試料とし、ＪＩＳ  Ｋ６２５３（２０１２）に準じ、デュロメータＡ形硬さ試験機を用いて硬度を測定した。
【０１１６】
［伝達性能試験］
伝達性能試験は、図４に示すように、直径φ９５ｍｍの駆動（ＤＲ）プーリ２２と、直径φ９５ｍｍの従動（ＤＮ）プーリ２３とからなる２軸走行試験機を用いて行なった。各プーリ２２，２３にローエッジコグドＶベルト２１を掛架し、駆動プーリ２２の回転数４，５００ｒｐｍ、従動プーリ２３に０．２ｋＮの軸荷重を付与し、雰囲気温度室温（約２０℃）にて、負荷装置（動力発生装置）で負荷２．５Ｎｍを作用させてローエッジコグドＶベルト２１を走行させた。
【０１１７】
そして、伝達効率を次式により算出した。  
【０１１８】
伝達効率とは、ベルトが駆動プーリからの回転トルクを従動プーリに伝える指標であり、この伝達効率が高いほどベルトの伝動ロスが小さく、省燃費性に優れることを意味する。
【０１１９】
駆動プーリの回転数をρ１、プーリ半径をｒ１としたとき、駆動プーリの回転トルクＴ１は、ρ１×Ｔｅ×ｒ１で表すことができる。Ｔｅは張り側張力（ベルトが駆動プーリに向かう側の張力）から緩み側張力（ベルトが従動プーリに向かう側の張力）を差し引いた有効張力である。同様に、従動プーリの回転数をρ２、プーリ半径をｒ２としたとき、従動プーリの回転トルクＴ２は、ρ２×Ｔｅ×ｒ２で示される。そして、伝達効率Ｔ２／Ｔ１は、従動プーリの回転トルクＴ２を駆動プーリの回転トルクＴ１で除して算出され、次式で表すことができる。
【０１２０】
Ｔ２／Ｔ１＝（ρ２×Ｔｅ×ｒ２）／（ρ１×Ｔｅ×ｒ１）＝（ρ２×ｒ２）／（ρ１×ｒ１）
【０１２１】
なお、伝達効率の値は、伝動ロスがなければ１であり、伝動ロスがあればそのロス分だけ値が小さくなる。すなわち、１に近いほどベルトの伝動ロスが小さく、省燃費性に優れていることを表す。
【０１２２】
表３では、比較例１の伝達効率を「１」とし、実施例１〜５及び比較例２〜４の伝達効率を比較例１の伝達効率に対する相対値で示しており、この値が０．９７０より大きければ伝達効率が高い（実用的な合格水準）と判断した。
【０１２３】
［ベルトの耐久走行試験］
耐久走行試験は、図５に示すように、直径φ５０ｍｍの駆動（ＤＲ）プーリ２７と、直径φ１３０ｍｍの従動（ＤＮ）プーリ２８とからなる２軸走行試験機を用いて行なった。各プーリ２７，２８にＶベルト２６を掛架し、駆動プーリ２７の回転数６，０００ｒｐｍ、従動プーリ２８に０．４ｋＮの軸荷重を付与し、雰囲気温度８０℃にて、負荷装置（動力発生装置）で負荷５．０Ｎｍを作用させてベルト２６を最大２４時間走行させた。なお、駆動プーリ２７は、回転数６，０００ｒｐｍでの２０秒間の回転と、この回転の後、回転数を２０秒間で２０％増加又は減少させる変動回転と、この変動回転の後、２０秒間で回転数６，０００ｒｐｍに戻す回転とを１つの回転サイクルとし、このサイクルを６０分間繰り返した。
【０１２４】
この耐久走行試験では、走行中のベルトの挙動を観察し、ベルトの振動の大小を目視で評価した。また、ベルトに故障部（欠陥部）が発生するまでの時間を測定するとともに、故障箇所（欠陥箇所）を確認した。なお、比較例１のベルトで故障部（欠陥部）が発生するまでの時間を「１００」として、ベルトに故障部（欠陥部）が発生するまでの時間（故障発生時間（指数））を評価した。なお、比較例１のベルトでは、２２０時間の走行で心線と第１の接着ゴム層との間で剥離した。
【０１２５】
実施例１〜１１及び比較例１〜４
（ゴム層の形成）
表１（接着ゴム層）及び表２（圧縮ゴム層及び伸張ゴム層）のゴム組成物は、それぞれ、バンバリーミキサーなどの公知の方法を用いてゴム練りを行い、この練りゴムをカレンダーロールに通して圧延未加硫ゴムシート（接着ゴム層用シート、圧縮ゴム層用シート、伸張ゴム層用シート）を作製した。また、接着ゴム層に用いるゴム組成物については、表１に加硫ゴム物性（ゴム硬度及び厚み）を示した。
【０１２６】
【表１】
2018021664.tif 000003
【０１２７】
【表２】
2018021664.tif 000004
【０１２８】
そして、表１に示す接着ゴム層用シートと、表２に示す圧縮ゴム層及び伸張ゴム層用シートとを、表３に示す組み合わせで積層し、圧縮ゴム層とコグとが一体に形成された伝動用Ｖベルトを作製した。すなわち、凸部と凹部とが交互に配された平坦なコグ付き型に、圧縮ゴム層用未加硫ゴムシートを接触させて加熱下でプレスし、コグ部が形成された半加硫状態のコグパッドを調製し、円筒状の金型に凸部と凹部とが交互に配された内母型を被せ、前記コグパッドを前記内母型に巻き付けて両端部をジョイントして装着し、装着したコグパッドに、第１の接着ゴムシート（未加硫ゴムシート）を巻き付け、心線をスピニングして芯体を形成した後、第２の接着ゴムシート（未加硫ゴムシート）と伸張ゴム層用シート（未加硫ゴムシート）と補強布（上布）とを順次に巻き付けて成形体を形成し、この成形体にジャケットを被せて加硫し、生成したベルトスリーブをＶ字状に切断加工し、コグ付き伝動用Ｖベルトを作製した。なお、比較例では、接着ゴム層を同じ種類の２枚の第１の接着ゴムシート（又は第２の接着ゴムシート）を用いて形成した。
【０１２９】
得られた伝動用Ｖベルトの評価結果を表３、並びに図６及び図７に示す。なお、表３に記載のベルト厚みは、コグを含めたベルト全体の厚み（伸張ゴム層の表面からコグ山部の頂点に至る厚み）を意味する。
【０１３０】
【表３】
2018021664.tif 000005
【０１３１】
表３から明らかなように、従来の代表的な伝動用Ｖベルトに相当する比較例１では耐久性が十分でなく、比較例２では接着ゴム層のゴム硬度が低いためか、耐久性が低下するとともに、接着ゴム層において心線と下側（圧縮ゴム層側）のゴムとの間で剥離が発生した。また、特許文献１に相当する比較例３では、接着ゴム層のゴム硬度が高いためか、接着ゴム層において心線と上側（伸張ゴム層側）のゴムとの間で剥離が生じるとともに、伸張ゴム層に亀裂も発生し、伝達効率も改善できなかった。さらに、特許文献２に相当する比較例４では、伸張ゴム層及び圧縮ゴム層を高硬度化すると、故障は改善されたものの、伝達効率を十分に改善できなかった。このように、接着ゴム層を単一のゴム層とした伝動用Ｖベルトでは、ゴム硬度を調整しても、耐久性を向上しつつ伝達効率を改善できず、心線と接着ゴム層との剥離、伸張ゴム層の亀裂が生じる。特に、ベルト振動が大きい場合、心線と上側（伸張ゴム層側）のゴムとの間で剥離が早期発生する。
【０１３２】
これに対して、実施例１〜１１では、接着ゴム層のゴム硬度の分布を調整する（心線よりも上側（伸張ゴム層側）の第１のゴム層を低硬度化する）ことにより、ベルトの厚みが小さくても、伝達効率を改善しつつ耐久性を大きく向上できる。特に、心線と下側（圧縮ゴム層側）のゴムとの間での耐剥離性を確保しつつ、心線と上側（伸張ゴム層側）のゴムとの間での剥離が発生するまでの時間を約２倍以上遅延させることができ、耐久性を大きく改善できる。
【産業上の利用可能性】
【０１３３】
本発明の伝動用Ｖベルトは、例えば、Ｖベルト（ラップドＶベルト、ローエッジＶベルト、ローエッジコグドＶベルト）、Ｖリブドベルトなどに適用できる。特に、ベルト走行中に変速比が無段階で変わる変速機（無段変速装置）に使用されるＶベルト（変速ベルト）、例えば、自動二輪車やＡＴＶ（四輪バギー）、スノーモービルなどの無段変速装置に使用されるローエッジコグドＶベルト、ローエッジダブルコグドＶベルトに適用するのが好ましい。
【符号の説明】
【０１３４】
１…伝動用Ｖベルト
２，６…補強布
３…伸張ゴム層
４…接着ゴム層
４ａ…芯体
５…圧縮ゴム層
【図１】
2018021664.tif 000006
【図２】
2018021664.tif 000007
【図３】
2018021664.tif 000008
【図４】
2018021664.tif 000009
【図５】
2018021664.tif 000010
【図６】
2018021664.tif 000011
【図７】
2018021664.tif 000012